(57)【要約】【課題】本発明の目的は、パターン上の過剰なデポ膜厚を制御するプラズマエッチングにおいて、高精度なエッチングを行うエッチング方法及びプラズマ処理装置を提供することである。【解決手段】本発明は、被エッチング材料表面にガスを吸着させて反応層を形成する反応層形成工程と、前記反応層形成工程後、前記反応層を脱離させる脱離工程と、反応層または堆積膜を除去する除去工程とを有し、前記反応層形成工程と前記脱離工程により前記被エッチング材料表面をエッチングすることを特徴とするエッチング方法である。【選択図】図５
2018157048.tif 000002
【特許請求の範囲】
【請求項１】
被エッチング材料表面にガスを吸着させて反応層を形成する反応層形成工程と、
前記反応層形成工程後、前記反応層を脱離させる脱離工程と、
反応層または堆積膜を除去する除去工程とを有し、
前記反応層形成工程と前記脱離工程により前記被エッチング材料表面をエッチングすることを特徴とするエッチング方法。
【請求項２】
請求項１に記載のエッチング方法において、
前記除去工程は、光学的手法により前記堆積膜の厚さをモニタし、前記モニタされた前記堆積膜の厚さが所定量より厚くなった場合に行われることを特徴とするエッチング方法。
【請求項３】
請求項２に記載のエッチング方法において、
前記モニタされた前記堆積膜の厚さに基づいて前記除去工程の処理条件を決めることを特徴とするエッチング方法。
【請求項４】
請求項１に記載のエッチング方法において、
前記反応層形成工程と前記脱離工程と前記除去工程は、全てプラズマを用いて行われ、
前記被エッチング材料を有する試料が載置された試料台に供給される前記除去工程の高周波電力は、前記試料台に供給される前記脱離工程の高周波電力より小さいことを特徴とするエッチング方法。
【請求項５】
請求項４に記載のエッチング方法において、
前記除去工程に用いるガスは、前記脱離工程に用いるガスと異なることを特徴とするエッチング方法。
【請求項６】
被エッチング材料を有する試料がプラズマ処理される処理室と、プラズマを生成するための高周波電力を供給する高周波電源と、前記試料が載置される試料台とを備えるプラズマ処理装置において、
反応層形成工程と脱離工程によりエッチングされた前記被エッチング材料表面をモニタして得られた干渉スペクトルの中で前記反応層形成工程に増加し前記脱離工程に減少する波長の信号を前記反応層形成工程時に求め、前記求められた信号とモニタされた前記信号との差分に基づいて除去工程を実施する制御を行う制御部をさらに備え、
前記反応層形成工程は、前記被エッチング材料表面にガスを吸着させて反応層を形成する工程であり、
前記脱離工程は、前記反応層形成工程後、前記反応層を脱離させる工程であって、
前記除去工程は、反応層または堆積膜を除去する工程であることを特徴とするプラズマ処理装置。
【発明の詳細な説明】
【技術分野】
【０００１】
本発明は、エッチング方法及びプラズマ処理装置に係り、特にパターン上の過剰なデポ膜厚を制御するプラズマエッチングに好適なエッチング方法及びプラズマ処理装置に関する。
【背景技術】
【０００２】
半導体素子等の機能素子製品の微細化により、高アスペクト比化と同時にデバイスを構成するゲート絶縁膜および層間膜等の薄膜化が進んでいる。また、半導体素子の微細化と共に、Fin-FET等の三次元デバイスの開発が加速されている。
【０００３】
これに伴って、三次元デバイスのエッチング工程では、溝パターンのアスペクト比が大きく、開口寸法は、小さいパターンのエッチングが必要となっている。また、マスクやゲート絶縁膜、エッチストッパ等の被エッチング膜の厚さは薄くなっており、高選択なエッチングが要求されている。また、デバイスの三次元化により、ウエハ表面から異なる深さの層に形成されたパターンを同時にエッチングしたり、開口寸法が深さによって変わるパターンをエッチングしたりするような複雑な形状をエッチングする工程が増加している。
【０００４】
これらのパターンのエッチングにおいて、Ｓｉ、ＳｉＯ２等の酸化膜及びＳｉ３Ｎ４等の窒化膜をエッチングするプラズマエッチングでは、被エッチング材料に対して高選択的にエッチングし、かつ微細なホールや溝をエッチングするためにフルオロカーボンガスやハイドロフルオロカーボンガス等の堆積性の高いガスを使用してエッチングする技術が知られている。しかし、例えば、高アスペクト比のホールをエッチングする際には、エッチングの進行に伴ってホールの入口部が反応生成物で塞がってしまい、エッチングが進行しなくなる問題が発生していた。
【０００５】
また、上述のフルオロカーボンガスやハイドロフルオロカーボンガス等の堆積性の高いガスを使用してエッチングする技術以外の被エッチング材料を精度良く加工する技術として特許文献１には、プラズマエッチングチャンバの中にエッチング可能な基板を設置する段階と、基板の表面上に生成層を形成する段階と、プラズマ源をパルス駆動することによって生成層の一部を除去する段階と、その後、生成層を形成する段階と生成層の一部を除去する段階とを繰り返してエッチングされた基板を形成する段階を有する高速の原子層エッチング（ALET）方法が開示されている。
【０００６】
また、上述の問題に対しては、処理チャンバの内部に収容された基板に形成された被処理膜をエッチングするエッチング処理を実行することによって、前記被処理膜にホールを形成する第１の工程と、前記エッチング処理を実行することによって形成された前記ホールの入口部に付着した反応生成物を除去する除去工程と、前記除去工程によって反応生成物が除去された前記ホールの側壁部に堆積物を堆積させる堆積工程と、前記堆積工程によって堆積物が側壁部に堆積された前記ホールを、前記エッチング処理を進行させることによって伸延（深エッチング）する伸延（深エッチング）工程とを複数回繰り返し実行する第２の工程とを含むことを特徴とするプラズマエッチング方法が特許文献２に開示されている。
【先行技術文献】
【特許文献】
【０００７】
【特許文献１】特表２０１２−５２９７７７号公報
【特許文献２】ＷＯ２０１４／０４６０８３
【発明の概要】
【発明が解決しようとする課題】
【０００８】
しかし、近年の三次元デバイスでのパターンの複雑化と微細化とともに微細パターン、且つ、複雑な形状を持つパターン上において、堆積膜厚の精密な制御が必要となっている。例えば、三次元構造においては、図１０(a)に示すようにウエハ１上に形成された被エッチング材料からなる層２をマスク３を用いてエッチングする際にマスク３がエッチングされないように厚い堆積膜４を形成した場合、エッチングが進展するに従ってマスク３の開口部が反応生成物によって塞がれて所望のパターンに加工できないという問題が発生している。
【０００９】
また、図１０(b)及び図１０(c)に示すように第１のマスク５と第２のマスク６が異なる深さに形成された構造において、第２のマスク６を用いて第２のエッチング領域８エッチングする際に第１のマスク５と第２のマスク６がエッチングされないように第１のマスク５上と第２のマスク６上に厚い堆積膜４を形成した場合、エッチングが進展するに従って第２のマスク６の開口部が反応生成物によって塞がれてしまうという問題が発生している。
【００１０】
また、図１０(b)及び図１０(c)に示すように第１のマスク５と第２のマスク６が異なる深さに形成された構造において、第１のマスク５と第２のマスク６を用いて第２のエッチング領域８をエッチングする際に第１のマスクの開口部の過剰な反応層と第２のマスク開口部の過剰な堆積膜４によって第２のエッチング領域の被エッチング表面にイオンが照射されず、所望の形状が得られなかったり、エッチングが停止したりするという問題があった。
【００１１】
これらの問題に対して特許文献１に開示された方法を用いて図１０(ａ)に示すような構造の微細パターンのエッチングを行うと、被エッチング材料上では、吸着と脱離が繰り返されてエッチングが進行するが、マスク等上では、比較的厚い反応層が形成される。さらに開口部には反応生成物が再付着することによって開口部が狭くなり、パターン底へのイオンの侵入が阻害されて所望の形状に加工できなかったり、開口部が塞がって、エッチングが停止したりする場合がある。また、図１０(ｂ)のように第１のマスク５と第２のマスク６が異なる深さの箇所に形成されている構造または、第１のマスクと第２のマスク材料が異なる構造を特許文献１に開示された方法を用いてエッチングした場合、段差が生じた部分に過剰な堆積膜が形成されたり、第１のマスクと第２のマスク上の反応層の厚さが異なったり、開口部の堆積膜厚が非対称であったりするため、加工形状が左右非対称となったりして所望の形状が得られない。
【００１２】
さらに図１０(ｃ)のように第１のマスク５と第２のマスク６が異なる深さの箇所に形成されている構造または、第１のマスクと第２のマスク材料が異なる構造を特許文献１に開示された方法を用いてエッチングした場合、開口部に過剰な反応層が形成されることによって、被エッチング材料上に照射されるイオンの一部が遮蔽されるため、被エッチング材料上に吸着した反応層が脱離工程で脱離されなくなり、被エッチング材料上に不均一に反応層が残存する場合があった。その結果、被エッチング材料を精度良くエッチングすることができなくなり、所望の形状を実現できない。
【００１３】
また、特許文献２に開示された方法のようにホール開口部の反応生成物を除去し、側壁保護膜を形成する工程を繰り返した場合、反応生成物を除去する度にマスク材料が少しずつ削れてしまい、所望の加工形状が得られない。また、側壁保護膜を形成する工程で、左右の側壁の深さやマスク材料が異なった場合には、側壁保護膜が均一に形成されず、所望の形状に加工できない。さらに、左右対称のパターンを加工する場合であったとしても、微細パターンの加工では、開口部の堆積膜に付着した微量の反応生成物によって開口部が狭くなり、所望のパターン形状にエッチングできなかったり、開口部が塞がってエッチングが停止する場合があった。
【００１４】
例えば、開口部の幅が５０ｎｍレベル以下のパターンの加工の場合、堆積膜厚は２０ｎｍレベル以下で制御する必要がある。しかし、特許文献２に開示されている方法では、堆積膜厚のデポレートは１０ ｎｍ／ｓｅｃと速く、堆積膜厚を２０ｎｍ以下のレベルで精密に制御することは困難である。また、このことにより、特許文献１に開示されたエッチング方法に特許文献２に開示されたエッチング方法を適用しても図１０(a)、(b)及び(c)の構造に対する特許文献１に開示されたエッチングの問題点は改善できない。
【００１５】
以上のことから本発明の目的は、パターン上の過剰なデポ膜厚を制御するプラズマエッチングにおいて、高精度なエッチングを行うエッチング方法及びプラズマ処理装置を提供することである。
【課題を解決するための手段】
【００１６】
本発明は、被エッチング材料表面にガスを吸着させて反応層を形成する反応層形成工程と、前記反応層形成工程後、前記反応層を脱離させる脱離工程と、反応層または堆積膜を除去する除去工程とを有し、前記反応層形成工程と前記脱離工程により前記被エッチング材料表面をエッチングすることを特徴とするエッチング方法である。
【００１７】
また、本発明は、被エッチング材料を有する試料がプラズマ処理される処理室と、プラズマを生成するための高周波電力を供給する高周波電源と、前記試料が載置される試料台とを備えるプラズマ処理装置において、反応層形成工程と脱離工程によりエッチングされた前記被エッチング材料表面をモニタして得られた干渉スペクトルの中で前記反応層形成工程に増加し前記脱離工程に減少する波長の信号を前記反応層形成工程時に求め、前記求められた信号とモニタされた前記信号との差分に基づいて除去工程を実施する制御を行う制御部をさらに備え、前記反応層形成工程は、前記被エッチング材料表面にガスを吸着させて反応層を形成する工程であり、前記脱離工程は、前記反応層形成工程後、前記反応層を脱離させる工程であって、前記除去工程は、反応層または堆積膜を除去する工程であることを特徴とする。
【発明の効果】
【００１８】
本発明は、パターン上の過剰なデポ膜厚を制御するプラズマエッチングにおいて、高精度なエッチングを行うことができる。 
【図面の簡単な説明】
【００１９】
【図１】本発明に係るプラズマエッチング装置の構成を示す図である。
【図２】本発明に係るエッチング方法のエッチングシーケンスを示す図である。
【図３】分光器３３によりモニタされた干渉スペクトルと特定波長の信号波形を示す図である。
【図４】本発明に係るプラズマエッチング装置の構成を示す図である。
【図５】本発明に係るエッチング方法のプロセスフローである。
【図６】本発明に係るエッチング方法における反応層形成工程と脱離工程の一例である。
【図７】本発明に係るエッチング方法の除去工程前後におけるエッチング形状の断面図(1)である。
【図８】本発明に係るエッチング方法の除去工程前後におけるエッチング形状の断面図(２)である。
【図９】本発明に係るエッチング方法の除去工程前後におけるエッチング形状の断面図(３)である。
【図１０】従来のエッチング方法の課題を示す図である。
【発明を実施するための形態】
【００２０】
以下、本発明に係る実施形態を図面を用いて詳細に説明する。尚、実施形態を説明するための全ての図において、同一の構成または同一の部材は同一の符号を付け、その繰り返しの説明は省略する。
【００２１】
最初に本発明に係るプラズマ処理装置について説明する。図１は、本発明に係るエッチング方法を実施するためのプラズマエッチング装置の構成の一例を示す。また、図２は、図１に示すプラズマエッチング装置においてプラズマエッチングを行う場合のエッチングシーケンスの一例を示す図である。
【００２２】
図１に示すようにエッチング装置２０は、処理室２１内に配置された試料台であるウエハステージ２２とガスボンベやバルブからなるガス供給手段２３を備え、ガス制御部３７は、反応層形成用ガス２４、反応生成物脱離用ガス２５及び過剰反応層除去用ガス２６がそれぞれの処理ステップで処理室２１に供給されるように制御する。処理室２１へ供給されたガスと高周波制御部３９に制御された高周波電源２７により供給された高周波電力によって処理室２１内にプラズマが生成される。また、処理室２１内の圧力は、排気系制御部３８に制御され処理室２１に接続された可変コンダクタンスバルブ２８と真空ポンプ２９により、所望の流量の処理ガスを流した状態で、一定に保つことができる。
【００２３】
また、エッチング装置２０は、制御部３６を備え、制御部３６は、ガス制御部３７と排気系制御部３８と高周波制御部３９とバイアス制御部４０と記憶部５１とを具備する。また、制御部３６は、図５に示すエッチングのフローに係る制御を行う。例えば、制御部３６は、図２に示すようなエッチングシーケンスを行う。さらに制御部３６は、膜厚測定装置３１と光源３２と分光器３３と算出部３４とデータベース３５を制御する。
【００２４】
次にエッチング装置２０におけるプラズマエッチングの流れを説明する。
【００２５】
図２に示すように最初に反応層形成工程が開始すると、反応層形成用ガス２４が所定の流量で処理室２１に供給される。供給された反応層形成ガス２４は、高周波電力によってプラズマ化され、ラジカル、イオン等が生成される。プラズマにより生成されたラジカルやイオンは、ウエハ１の表面に到達し、反応層９を形成する。また、反応性ガスのプラズマを生成することなく、反応層形成用ガス２４をそのまま被エッチング材料２に吸着させることもできる。
【００２６】
次に脱離工程が開始すると、脱離用ガス２５が所定の流量で処理室２１に供給される。供給された脱離用ガス２５は高周波電力によってプラズマ化され、プラズマにより生成されたイオンやラジカルがウエハ１表面に照射される。このとき、反応層９と被エッチング材料２を反応させて生じた反応生成物１２をプラズマから照射されるイオン１１によって脱離させる場合、バイアス制御部４０により制御されたバイアス電源３０から供給されるバイアス電圧をウエハステージ２２に印加することによりイオンエネルギーを制御することができる。
【００２７】
また、ウエハに照射されるイオン１１のエネルギーの中で最大のイオンエネルギーは、ウエハバイアス電圧と概ね等しいことが知られている。従って、ウエハバイアス電圧を調整することによってイオンエネルギーの最大値を制御することができる。さらにウエハステージ２２には加熱冷却機構を備えることも可能であり、ウエハステージ２２を加熱して反応生成物１２を熱脱離させることも可能である。あるいは、ウエハ１上部からランプ等で加熱することによって反応生成物１２を熱脱離させることも可能である。
【００２８】
上記の反応層形成工程と脱離工程を繰り返して被エッチングパターンをエッチングすると、被エッチングパターンの一部に過剰な反応層９が形成される場合がある。過剰な反応層９が形成された場合、反応層除去工程が実施される。反応層除去工程が開始すると、反応層除去用ガス２６が所定の流量で処理室に供給され、供給された反応層除去用ガス２６は高周波電力によってプラズマ化され、ラジカルとイオン等が生成される。反応層除去用ガス２６は、反応層形成工程で形成された反応層９と脱離工程で生成された反応生成物１２とを除去可能なガスであり、反応層除去用ガス２６には、マスクとの反応性が低いガスを用いる。
【００２９】
反応層除去工程のウエハバイアス電圧は、過剰な反応層９の膜厚Ｔ及び被エッチングパターン内での過剰反応層の形成箇所に基づいて以下のようにして求められる。ここで、過剰な反応層９が形成されたことを検知し、反応層除去工程の条件を決定してエッチングを実施する方法の一例を示す。
【００３０】
最初に過剰な反応層９が形成されたことを検知するために被エッチングパターン上の反応層９の膜厚を測定する。反応層９の膜厚は、図１に示すように光源３２からの光をウエハ１に照射し、ウエハ１で反射された干渉光を分光器３３で測定して測定する。被エッチングパターンのエッチング深さは、例えば、特開２００３−０８３７２０号公報に開示されているように特定波長の強度の変化を分光器にて検出し、終点判定器にて終点検出した際の膜厚を算出することができる。反応層の膜厚を測定する場合は、反応層の膜厚９の変化を示す特定波長の強度の変化分を分光器３３にて検出し、反応層９の膜厚を算出部３４で算出することができる。
【００３１】
反応層形成工程と脱離工程をサイクルで実施すると、膜厚測定装置３１が備える分光器３３において、例えば、図３(a)に示すような干渉スペクトル４１が測定される。測定された干渉スペクトルの中で反応層の情報を含む特定の波長の信号強度の時間変化を図３(b)に示す。特定波長の信号強度は、反応層形成工程で特定波長の信号強度が増加し、脱離工程で特定波長の信号強度が低下する傾向を示す。
【００３２】
反応層形成工程において、許容値内の膜厚の反応層が形成されている場合の参照用信号強度の変化４２を予め取得してデータベース３５に保存し、保存された参照用信号強度の変化４２と測定された信号強度４３の差分Ｉｄが所定の範囲を超える場合について、過剰な反応層９が形成されていると判定できる。または、過剰な反応層９が形成された場合、被エッチングパターンのエッチングが進行しないことでも間接的に判定できる。尚、反応層９の膜厚を測定するための特定の波長として反応層の情報を含むいくつかの波長を用いることにより、被エッチングパターン内に形成された反応層の膜厚の分布を測定することもできる。
【００３３】
また、反応層の膜厚の測定は、全ステップのエッチング中に実施しても良いし、反応層形成工程と脱離工程の間、脱離工程と反応層除去工程の間、反応層除去工程と反応層形成工程の間で実施しても良い。また、膜厚を測定する際の光源としては図１に示したような外部光源を用いても良いし、プラズマ光を用いることも可能である。さらに膜厚を測定する他の実施例として図４に示すようにウエハ上部に設置されたＩＲ光源６１から、被エッチングパターンにＩＲ光を照射し、ＩＲ光の吸収スペクトルをウエハ下部に設置された分光器６２で検出して反応層の膜厚を測定することも可能である。反応層の膜厚の変化を示す特定波長の信号強度の変化分を分光器６２にて検出し、反応層の膜厚を算出することもできる。
【００３４】
本発明に係るエッチング方法の一実施例について図５ないし７を用いて説明する。図５は、本発明に係るエッチング方法のプロセスフローである。また、図６(a)は、反応層形成工程（図５のステップ１）を説明するための図であり、図６(ｂ)は、脱離工程（図５のステップ２）を説明する図である。また、図７(a)は、反応層除去工程（図５のステップ４）の前のエッチング形状の断面の模式図であり、図７(b)は、反応層除去工程（図５のステップ４）の後のエッチング形状の断面の模式図である。
【００３５】
本実施例では、被エッチングパターンの一例として試料であるウエハ１上に被エッチング層１０、被エッチング材料２の層間膜が形成されており、マスク３に微細なラインパターンが形成されている構造において、層間膜である被エッチング材料２をエッチングする場合について説明する。
【００３６】
最初に図５のステップ１(反応層形成工程)において 、図６(a)に示すように被エッチング材料２を含むパターンを形成したウエハ１上に被エッチング材料と反応性のある、反応性ガスやラジカル、またはエッチャントを供給して被エッチングパターンの表面に反応層９を形成する。
【００３７】
次に図５のステップ２(脱離工程)において、プラズマ等によって生成されたイオンを被エッチングパターンに照射する。図６(ｂ)に示すように被エッチング材料２の表面では、イオンから供給されたエネルギーによって反応層９と被エッチング材料２が反応し、反応生成物１２を脱離させる。本実施例では、反応生成物１２を脱離させるエネルギーは、プラズマからのイオン１１のエネルギーによって供給した場合を示したが、反応生成物１２を脱離させるエネルギーは、ランプ加熱等によってウエハ温度を上昇させることにより供給して良い。
【００３８】
尚、この脱離工程では、被エッチング材料２表面から発生した反応生成物１２や被エッチング材料からイオンスパッタ等で脱離した成分が被エッチングパターンの内部、特に開口部１３付近に再付着して開口部１３を狭くしたり塞いだりする場合がある。また、被エッチング材料２表面において、アスペクト比が高い場合、脱離工程でイオン１１が十分に側壁下部１４に到達せず、脱離工程後に反応層９が部分的に残存する場合がある。このようなことから被エッチング材料２表面には、反応層が１サイクル毎に堆積していく。このため、反応層形成工程及び脱離工程において、反応層の膜厚及び反応層生成物１２が再付着した成分(堆積膜)の膜厚をモニタする。
【００３９】
次に図５のステップ３において、被エッチングパターン表面上に許容値以上の反応層９が形成されているかどうか、または開口部１３付近に許容値以上の堆積膜が形成されているかどうかを判断する。例えば、図７(ａ)に示すように被エッチングパターン表面上に許容値より厚い反応層９が形成されたと判断した場合、図５のステップ４において、図７(ｂ)に示すように過剰な反応層９を除去する反応層除去工程を実施する。尚、過剰な反応層９は、反応層形成工程で形成された反応層と反応生成物１２が再付着した成分と反応層９が脱離して再付着した成分とを含む。反応層除去工程後は、反応層形成工程(図５のステップ１)を行う。
【００４０】
図５のステップ３において、被エッチングパターン表面上に許容値以上の反応層９が形成されていない及び開口部１３付近に許容値以上の堆積膜が形成されていないと判断した場合、図５のステップ５において、所定のエッチング深さに到達しているかどうか判断する。所定のエッチング深さに到達していない場合は、反応層形成工程(図５のステップ１)を実施する。
【００４１】
また、図５のステップ５において、所定のエッチング深さに到達していると判断した場合は、図５に示すエッチング方法のプロセスフローを終了する。尚、ステップ５において、「所定のエッチング深さ」の代りに所定の反応層形成工程と脱離工程のサイクル数により判断しても良い。この所定の反応層形成工程と脱離工程のサイクル数は、所定のエッチング深さとなる予め求められたサイクル数である。また、図５のステップ５において、所定のエッチング深さに到達していると判断した場合、反応生成物等の堆積膜を除去する工程を実施した後、図５に示すエッチング方法のプロセスを終了しても良い。
【００４２】
次に形成された反応層の膜厚から反応層除去工程のエッチング処理条件を決定する方法について述べる。図７は、被エッチングパターンとしてウエハ１上に被エッチング層１０、被エッチング材料２の層間膜が形成されており、マスク３として微細なラインパターンが形成されている構造に反応層除去工程を実施した図である。反応層９の反応層形成工程と脱離工程を繰り返して被エッチング材料２のエッチングが進行し、開口部の反応層の膜厚Ｔｓ、マスク３上等上の反応層の膜厚Ｔｍ及び被エッチング材料上の反応層厚Ｔｂがそれぞれ所定の許容値を超える場合には、反応層除去工程が実施される。
【００４３】
反応層除去工程のエッチング処理条件のパラメータとしてガス種、ガス流量、圧力、高周波電力、ウエハバイアス電圧、処理時間等があるが、ガス種、ガス流量、圧力、高周波電力については、予め推奨値を設定しておくことが望ましい。反応層９の膜厚から、ウエハバイアス電圧、処理時間を反応層の膜厚をモニタした時点で決定することもできる。また、ウエハバイアス電圧は、プラズマで生成されたイオンが被エッチング材料２上の反応層を突き抜けない範囲内の値とする。これは、反応層除去工程において、マスク等がエッチングされないようにするためである。
【００４４】
ウエハバイアス電圧と同じエネルギーでのイオン１１のマスクへの入射量がマスク上の反応層厚Ｔｍより小さい値に設定される。ウエハバイアス電圧を決定したら、開口部の反応層の膜厚Ｔｓ、マスク上反応層の膜厚Ｔｍ及び被エッチング材料上の反応層厚Ｔｂが所定の許容値内に入るまで反応層の除去が実施される。反応層除去工程の反応層の除去レートは、予め反応層の除去レート等をデータベースとして記憶部５１に記憶させておいても良いし、反応層除去工程を所定時間実施した後、再度、反応層の膜厚を測定して除去レートを測定しても良い。
【００４５】
以上のように反応層除去工程のウエハバイアス電圧を決定すると、反応層除去工程のウエハバイアス電圧は、脱離工程よりも低く設定される。尚、ラインパターンのような単純なパターンの場合、予め十分に低いウエハバイアス電圧を設定しておいても良い。
【００４６】
次に図８に示すようにウエハ１上に被エッチング層１０が形成され、第１のマスク５と第２のマスク６が異なる層に形成されている構造において、第１のマスク５を用いて第１のエッチング領域７をエッチングし、第２のマスク６を用いて第２のエッチング領域８をエッチングする方法について説明する。尚、図８(a)は、反応層除去工程前のエッチング形状の断面図であり、図８(ｂ)は、反応層除去工程後のエッチング形状の断面図である。
【００４７】
反応層形成工程と脱離工程を繰り返してエッチング領域のエッチングが進行すると、開口部の反応層の膜厚Ｔｓ１、Ｔｓ2、マスク上の反応層の膜厚Ｔｍ1、Ｔｍ2、被エッチング材料上の反応層厚Ｔｂのいずれかが所定の許容値を超える場合には、反応層除去工程が実施される。特に第２のマスク６の開口部が第１のマスクの開口部より狭いため、Ｔｓ１及びＴｍ１よりＴｓ２及びＴｍ２の膜厚の制御が重要である。
【００４８】
測定された反応層の膜厚からウエハバイアス電圧及び処理時間を反応層の膜厚をモニタした時点で決定することができる。また、ウエハバイアス電圧は、プラズマで生成されたイオンが第１のエッチング領域７及び第２のエッチング領域８の上に形成された反応層を突き抜けない範囲内の値とし、ウエハバイアス電圧と同じエネルギーでのイオンのマスクへの入射量がマスク上の反応層厚Ｔｍ1、Ｔｍ2より小さい値に設定される。
【００４９】
ウエハバイアス電圧を決定した後、開口部の反応層の膜厚Ｔｓ1、Ｔｓ2、マスク上等の反応層の膜厚Ｔｍ1、Ｔｍ2、被エッチング材料上の反応層厚Ｔｂの全てが所定の許容値内に入るまで反応層の除去が実施される。ここで、第１のマスク５を用いた第１のエッチング領域７のエッチングは、反応層形成工程と脱離工程のサイクルによるエッチングではなく、従来のエッチングでも良い。
【００５０】
また、図９に示すようにウエハ１上に被エッチング層１０が形成され、第１のマスク５と第２のマスク６が異なる層に形成されている構造において、第１のマスク５を用いて第１のエッチング領域７をエッチングし、第２のマスク６を用いて第２のエッチング領域８をエッチングする方法について説明する。尚、図９(a)は、反応層除去工程前のエッチング形状の断面図であり、図９(ｂ)は、反応層除去工程後のエッチング形状の断面図である。
【００５１】
反応層形成工程と脱離工程を繰り返してエッチング領域のエッチングが進行すると、開口部の反応層の膜厚Ｔｓ１、Ｔｓ2、マスク上の反応層の膜厚Ｔｍ1、Ｔｍ2、被エッチング材料上の反応層厚Ｔｂ1、Ｔｂ2のいずれかが所定の許容値を超える場合には、反応層除去工程が実施される。また、図９の構造の場合、第２のマスク６のファセットが発生し易いため、このファセットを考慮して反応層を除去する必要がある。
【００５２】
測定された反応層の膜厚からウエハバイアス電圧及び処理時間を反応層の膜厚をモニタした時点で決定することができる。また、ウエハバイアス電圧は、プラズマで生成されたイオンが第１のエッチング領域７及び第２のエッチング領域８の上に形成された反応層を突き抜けない範囲内の値とし、ウエハバイアス電圧と同じエネルギーでのイオンのマスクへの入射量がマスク上の反応層厚Ｔｍ1、Ｔｍ2より小さい値に設定される。
【００５３】
ウエハバイアス電圧を決定した後、開口部の反応層の膜厚Ｔｓ1、Ｔｓ2、マスク上等の反応層の膜厚Ｔｍ1、Ｔｍ2、被エッチング材料上の反応層厚Ｔｂ1、Ｔｂ2の全てが所定の許容値内に入るまで反応層の除去が実施される。ここで、第１のマスク５を用いた第１のエッチング領域７のエッチングは、反応層形成工程と脱離工程のサイクルによるエッチングではなく、従来のエッチングでも良い。
【００５４】
また、本発明に係るエッチング方法は、上述した図８及び９の構造のみだけでなく、マスクと被エッチング材料とが３段以上となった被エッチングパターンの構造においても本実施例と同様に実施することができる。
【００５５】
また、上述した反応層形成工程と脱離工程と反応層除去工程の各々で使用するガスの種類は、エッチング処理が行われる被エッチング膜の材料に応じて適宜選択される。例えば、反応層形成用ガス２４としてフルオロカーボンガスと第一のガスとの混合ガス、ハイドロフルオロカーボンガスと第一のガスとの混合ガスまたはフルオロカーボンガスとハイドロフルオロカーボンガスと第一のガスとの混合ガスを用いる場合、脱離用ガス２５としては、例えば、フルオロカーボンガスと第二のガスとの混合ガス、ハイドロフルオロカーボンガスと第二のガスとの混合ガスまたはフルオロカーボンガスとハイドロフルオロカーボンガスと第二のガスとの混合ガスが用いられ、反応層除去用ガス２６としては、例えば、第二のガスが用いられる。
【００５６】
また、例えば、反応層形成用ガス２４として、ＨＢｒガスと第三のガスとの混合ガス、ＢＣｌ３ガスと第三のガスとの混合ガスまたはＨＢｒガスとＢＣｌ３ガスと第三のガスとの混合ガスを用いる場合、脱離用ガス２５としては、例えば、ＨＢｒガスと第四のガスとの混合ガス、ＢＣｌ３ガスと第四のガスとの混合ガスまたはＨＢｒガスとＢＣｌ３ガスと第四のガスとの混合ガスが用いられ、反応層除去用ガス２６としては、例えば、第四のガスが用いられる。
【００５７】
尚、フルオロカーボンガスは、Ｃ４Ｆ８ガス、Ｃ５Ｆ８ガス、Ｃ４Ｆ６ガス等であり、ハイドロフルオロカーボンガスは、ＣＨＦ３ガス、ＣＨ２Ｆ２ガス、ＣＨ３Ｆガス等であって、希ガスは、Ｈｅガス、Ａｒガス、Ｎｅガス、Ｋｒガス、Ｘｅガス等である。また、第一のガスは、希ガス、Ｏ２ガス、ＣＯ２ガス、Ｎ２ガスの中で少なくとも一つのガスであり、第二のガスは、希ガス、Ｏ２ガス、ＣＯ２ガス、ＣＦ４ガス、Ｎ２ガス、Ｈ２ガス、無水ＨＦガス、ＣＨ４ガス、ＣＨＦ３ガス、ＮＦ３ガスの中で少なくとも一つのガスである。
【００５８】
また、第三のガスは、希ガス、Ｃｌ２ガス、Ｏ２ガス、ＣＯ２ガス、Ｎ２ガスの中で少なくとも一つのガスであり、第四のガスは、希ガス、Ｃｌ２ガス、Ｏ２ガス、ＣＯ２ガス、ＣＦ４ガス、Ｎ２ガス、Ｈ２ガス、無水ＨＦガス、ＣＨ４ガス、ＣＨＦ３ガス、ＮＦ３ガスの中で少なくとも一つのガスである。
【００５９】
以上、上述した本発明に係るプラズマ処理方法により、エッチングを実施したウエハ枚数によって最適なエッチング条件が徐々に変化していくようなプロセスの場合でも、より精密に被エッチングパターンをエッチングできる。
【００６０】
また、上述した反応層形成工程と脱離工程と反応層除去工程の各々は、プラズマを用いた処理として説明したが、本発明に係るエッチング方法として、反応層形成工程と脱離工程と反応層除去工程の各々は、必ずしもプラズマを用いた処理でなくても良い。例えば、反応層形成工程は、反応層形成用ガス２４をプラズマ化させずに被エッチング材料２に吸着させることによって反応層を形成しても良いし、脱離工程は、後述するウエハステージ２２を加熱して反応生成物１２を熱脱離させたり、あるいは、ウエハ１上部からランプ等で加熱することによって反応生成物１２を熱脱離させても良いし、反応層除去工程は、プラズマ化されていない反応層除去用ガス２６により反応層形成工程で形成された反応層９と脱離工程で生成された反応生成物１２とを除去させても良い。
【００６１】
本発明により、微細パターン、複数の深さの箇所にマスクを有するパターン、複数の材料のマスクを持つパターン、三次元構造を持つ微細パターン等において、過剰な反応層の堆積を抑制し、原子層レベルで反応層の膜厚を制御することが可能となる。また、本発明により、微細パターン、複数の深さの箇所にマスクを有するパターン、複数の材料のマスクを持つパターン、三次元構造を持つ微細パターン等において、エッチストップやテーパー形状等の異常形状を抑制し、精度良く3次元構造の微細パターンを加工することが可能となる。また、量産プロセスにおいても、プロセスの経時変化に対応することが可能となり、再現性良く高精度に加工できる。
【００６２】
以上、本発明は、本実施の形態に限定されるものではなく、上記実施の形態で示した構成と実質的に同一の構成、同一の作用効果を奏する構成又は同一の目的を達成することができる構成で置き換えても良い。
【符号の説明】
【００６３】
１…ウエハ、２…被エッチング材料、３…マスク、４…堆積膜、５…第１のマスク、６…第２のマスク、７…第１のエッチング領域、８…第２のエッチング領域、９…反応層、１０…被エッチング層、１１…イオン、１２…反応生成物、１３…開口部、１４…側壁下部、２０…エッチング装置、２１…処理室、２２…ウエハステージ、２３…ガス供給手段、２４…反応層形成用ガス、２５…脱離用ガス、２６…反応層除去用ガス、２７…高周波電源、２８…コンダクタンスバルブ、２９…真空ポンプ、３０…バイアス電源、３１…膜厚測定装置、３２…光源、３３…分光器、３４…算出部、３５…データベース、３６…制御部、３７…ガス制御部、３８…排気系制御部、３９…高周波制御部、４０…バイアス制御部、４１…干渉スペクトル、４２…参照用信号強度の変化、４３…測定された信号強度、５１…記憶部、６１…ＩＲ光源、６２…分光器
【図１】
2018157048.tif 000003
【図２】
2018157048.tif 000004
【図３】
2018157048.tif 000005
【図４】
2018157048.tif 000006
【図５】
2018157048.tif 000007
【図６】
2018157048.tif 000008
【図７】
2018157048.tif 000009
【図８】
2018157048.tif 000010
【図９】
2018157048.tif 000011
【図１０】
2018157048.tif 000012